(57)【特許請求の範囲】
【請求項１】
少なくとも０．９３５ｇ／ｃｍ３の密度及び０．９ｇ／１０分以下のメルトインデックス（Ｉ２）を有する５０重量％を超える第１のポリエチレンと、
０．９３５ｇ／ｃｍ３未満の密度及び２０ｇ／１０分以下のメルトインデックス（Ｉ２）を有する５０重量％未満の第２のポリエチレンと、を含むフィルムであって、
メルトインデックス（Ｉ２）は１９０℃及び２．１６ｋｇの負荷でＡＳＴＭ  Ｄ１２３８に従って測定され、
ＡＳＴＭ  Ｄ２４５７に従って４５°で測定された場合に２０ユニット未満の外部光沢、及びＡＳＴＭ  Ｄ１００３に従って測定された場合に６０％を超える外部ヘイズを呈する単層フィルムである、フィルム。
【請求項２】
（ａ）第１の外層であって、（ｉ）少なくとも０．９３５ｇ／ｃｍ３の密度及び０．９ｇ／１０分以下のメルトインデックス（Ｉ２）を有する前記第１の外層の５０重量％を超える第１のポリエチレン、及び（ｉｉ）０．９３５ｇ／ｃｍ３未満の密度及び２０ｇ／１０分以下のメルトインデックス（Ｉ２）を有する前記第１の外層の５０重量％未満の第２のポリエチレンを含む、第１の外層と、
（ｂ）ポリオレフィンを含む少なくとも１つの基層と、を含む、フィルムであって、
メルトインデックス（Ｉ２）は１９０℃及び２．１６ｋｇの負荷でＡＳＴＭ  Ｄ１２３８に従って測定され、
ＡＳＴＭ  Ｄ２４５７に従って４５°で測定された場合に２０ユニット未満の外部光沢、及びＡＳＴＭ  Ｄ１００３に従って測定された場合に６０％を超える外部ヘイズを呈する多層フィルムである、フィルム。
【請求項３】
前記フィルムは、１２ユニット未満の外部光沢、及び７０％を超える外部ヘイズを呈する、請求項１または請求項２に記載のフィルム。
【請求項４】
５０重量％未満の乳白剤、または好ましくは２０重量％未満の前記乳白剤をさらに含む、請求項１〜３のいずれかに記載のフィルム。
【請求項５】
前記第１の外層は、前記第１の外層の重量に基づいて、５０重量％未満の乳白剤、または好ましくは２０重量％未満の前記乳白剤をさらに含む、請求項２に記載のフィルム。
【請求項６】
前記フィルムは、５０重量％未満の低密度ポリエチレン、または好ましくは２０重量％未満の低密度ポリエチレンを含む、請求項１〜５のいずれかに記載のフィルム。
【請求項７】
前記第１のポリエチレンは、中密度ポリエチレンである、請求項１〜６のいずれかに記載のフィルム。
【請求項８】
前記第２のポリエチレンは、直鎖状低密度ポリエチレンである、請求項１〜７のいずれかに記載のフィルム。
【請求項９】
第２の基層をさらに含み、前記第２の基層は、第２のポリオレフィン、ポリアミド、エチレンビニルアルコール（ＥＶＯＨ）、エチレン酢酸ビニル（ＥＶＡ）、エチレンアクリル酸、及びエチレン無水マレイン酸のうちの少なくとも１つを含む、請求項２〜８のいずれかに記載のフィルム。
【請求項１０】
前記フィルムは、ポリプロピレンを実質的に含まない、請求項１〜９のいずれかに記載のフィルム。
【請求項１１】
前記フィルムは、少なくとも８０重量％のポリエチレン、または好ましくは少なくとも９０重量％のポリエチレンから構成される、請求項１〜１０のいずれかに記載のフィルム。
【請求項１２】
前記第１のポリエチレンは、１．２ｇ／１０分〜１２ｇ／１０分のメルトインデックス（Ｉ１０）を有し、前記第２のポリエチレンは、５ｇ／１０分〜１５０ｇ／１０分のメルトインデックス（Ｉ１０）を有し、メルトインデックス（Ｉ１０）は１９０℃及び１０ｋｇの負荷でＡＳＴＭ  Ｄ１２３８に従って測定される、請求項１〜１１のいずれかに記載のフィルム。
【請求項１３】
前記第１の外層は、前記第１の外層の重量に基づいて、少なくとも８０重量％のポリエチレン、または好ましくは前記第１の外層の重量に基づいて、少なくとも９０重量％のポリエチレンを含む、請求項２に記載のフィルム。
【請求項１４】
請求項１〜１３のいずれかに記載のフィルムを含む物品であって、可撓性パッケージである、物品。
【請求項１５】
前記フィルムは、約１５〜約３００ミクロンの厚さを有する、請求項１４に記載の物品。
【発明の詳細な説明】
【背景技術】
【０００１】
関連出願の相互参照
本明細書は、２０１５年６月３０日に出願された米国仮出願第６２／１８６，７７７号に対する優先権を主張し、該仮出願の詳細は、参照により本明細書に組み込まれる。
【技術分野】
【０００２】
本開示の実施形態は、マット面を有するポリエチレンフィルムに関し、より具体的には、マット面を有し、かつ相溶性ポリエチレン成分のブレンドを含むポリエチレンフィルムに関する。
【０００３】
マット面を有するポリマーフィルムは、様々な用途で一般的に使用されている。例えば、ペットフード、スナック食品等のパウチ及びバック等の包装用途は、マット面を有するポリマーフィルムを利用する。マット面等の光学的特性は、表面の光沢及びヘイズの観点から定義され得る。マット面は、より低い光沢値及びより高いヘイズ値によって特徴付けることができる。
【０００４】
マット面は、非相溶性ポリオレフィンのブレンドによって、概して、ポリエチレン及びポリプロピレンのブレンドを使用することによって得られる。しかしながら、ポリエチレン及びポリプロピレンのこれらの非相溶性ブレンドは、工程制御に関する問題を引き起こす。具体的には、非相溶性ポリオレフィンをブレンドするために異なる機械手順を使用する場合に、フィルム製品の特性が、予測不可能でかつ一貫性がない場合がある。
【０００５】
したがって、より一貫性のあるマット面を供給するポリマーフィルムの改善が継続的に必要とされ得る。
【発明の概要】
【０００６】
本発明の実施形態は、少なくとも２つの相溶性ポリエチレンをブレンドすることによって達成されるマット面を有するフィルムを対象とする。相溶性ポリエチレンを使用することによって、これらのブレンドは、混合手順に関わらず、より一貫性のあるマット面を供給し得る。
【０００７】
一実施形態によると、単層フィルムが本明細書において開示される。単層フィルムは、少なくとも０．９３５ｇ／ｃｍ３の密度及び０．９ｇ／１０分以下のメルトインデックス（Ｉ２）を有する５０重量％を超える第１のポリエチレンと、０．９３５ｇ／ｃｍ３未満の密度及び２０ｇ／１０分以下のメルトインデックス（Ｉ２）を有する５０重量％未満の第２のポリエチレンとを含む。フィルムは、ＡＳＴＭ  Ｄ２４５７に従って４５°で測定された場合に２０ユニット未満の外部光沢と、ＡＳＴＭ  Ｄ１００３に従って測定された場合に６０％を超えるヘイズとを呈する。メルトインデックスＩ２は、１９０℃及び２．１６ｋｇの負荷でＡＳＴＭ  Ｄ１２３８に従って測定される。
【０００８】
別の実施形態によると、多層フィルムも開示される。多層フィルムは、（ａ）（ｉ）少なくとも０．９３５ｇ／ｃｍ３の密度及び０．９ｇ／１０分以下のメルトインデックス（Ｉ２）有する第１の外層の５０重量％を超える第１のポリエチレンと、（ｉｉ）０．９３５ｇ／ｃｍ３未満の密度及び２０ｇ／１０分以下のメルトインデックス（Ｉ２）を有する第１の外層の５０重量％未満の第２のポリエチレンとを含む、第１の外層、ならびに（ｂ）ポリオレフィンを含む少なくとも１つの基層を含み、本フィルムは、ＡＳＴＭ  Ｄ２４５７に従って４５°で測定された場合に２０ユニット未満の外部光沢と、ＡＳＴＭ  Ｄ１００３に従って測定された場合に６０％を超えるヘイズとを呈する。
【０００９】
本明細書に説明する実施形態の追加の特長及び利点は、以下の詳細な説明において記載され、一部はその説明から当業者に容易に明らかであり、または、以下の詳細な説明及び特許請求の範囲を含む、本明細書に説明する実施形態を実施することによって認識されるであろう。
【発明を実施するための形態】
【００１０】
本開示の実施形態は、マット面を有する単層フィルムまたは多層フィルムを対象とする。これらのフィルムは、可撓性パッケージ等の、物品に組み込まれているブローフィルムであってもよい。１つ以上の実施形態では、単層フィルムまたは多層フィルムの外層は、少なくとも０．９３５ｇ／ｃｍ３の密度及び０．９ｇ／１０分以下のメルトインデックス（Ｉ２）を有する５０重量％を超える第１のポリエチレンを含む。単層フィルムまたは多層フィルムの外層は、０．９３５ｇ／ｃｍ３未満の密度及び２０ｇ／１０分以下のメルトインデックス（Ｉ２）を有する５０重量％未満の第２のポリエチレンを含む。単層フィルムまたは多層フィルムの外層は、ＡＳＴＭ  Ｄ２４５７に従って４５°で測定された場合に２０ユニット未満の光沢と、ＡＳＴＭ  Ｄ１００３に従って測定された場合に６０％を超えるヘイズとを呈する。メルトインデックスＩ２は、１９０℃及び２．１６ｋｇの負荷でＡＳＴＭ  Ｄ１２３８に従って測定される。
【００１１】
本明細書で使用する「ポリエチレン」は、１００％エチレンのモノマー単位から作製されたポリマー、すなわち、ホモポリマーを指し、またはα−オレフィン、例えば、プロピレン、１−ブテン、１−ペンテン、１−ヘキセン、もしくは１−オクテン等の他の単量体分子で生成されたコポリマーを指す。
【００１２】
単層フィルムまたは多層フィルムの外層は、本明細書において「第１のポリエチレン」及び「第２のポリエチレン」として論じられる少なくとも２つの相溶性ポリエチレンのポリエチレンブレンドを含む。本明細書で使用する「ポリエチレンブレンド」は、第１のポリエチレン及び第２のポリエチレン、ならびに随意で、追加のポリエチレン、追加のポリオレフィン、乳白剤、及びそれらの組み合わせ等の追加の成分または充填剤を含む。種々の追加のポリオレフィン、例えば、Ｃ２−Ｃ１２モノマーのホモポリマーまたはコポリマーが企図される。
【００１３】
上述のように、ポリプロピレンのポリエチレンとの非相溶性によって、異なる混合手段を使用する場合、処理における非一貫性が引き起こされる場合がある。したがって、ポリエチレンブレンドは、ポリプロピレンを含まなくてもよい。
【００１４】
追加のポリオレフィンを第１及び第２のポリエチレンとポリエチレンブレンド中でブレンドすることに加えて、乳白剤及び無機充填剤等の他の添加剤も含まれてもよい。以下に説明するように、乳白剤の量は、いくつかの実施形態では、最小限に抑えられてもよく、これは、特にフィルムが反転印刷工程に供されたときに、大量の乳白剤を含むフィルムが変色を引き起こす場合があるためである。したがって、後述する実施形態の多くは、ポリエチレンブレンドに使用する乳化剤の量を調整する。
【００１５】
上述のように、第１のポリエチレンは、少なくとも０．９３５ｇ／ｃｍ３の密度を有してもよい。さらに、第１のポリエチレンは、０．９３５ｇ／ｃｍ３〜約０．９７５ｇ／ｃｍ３、または０．９３５ｇ／ｃｍ３〜約０．９６５ｇ／ｃｍ３、または０．９３５ｇ／ｃｍ３〜約０．９６０ｇ／ｃｍ３、または０．９３５ｇ／ｃｍ３〜約０．９５５ｇ／ｃｍ３の密度を含んでもよい。
【００１６】
例えば、但し、それらに限定されるものではないが、第１のポリエチレンは、高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）を含んでもよい。さらなる実施形態では、第１のポリエチレンは、ＨＤＰＥ、ＭＤＰＥ、またはそれらの組み合わせのうちの１つ以上を含んでもよい。特定の実施形態では、第１のポリエチレンは、ＭＤＰＥである。
【００１７】
第１のポリエチレンは、チーグラー−ナッタ触媒を使用して、またはメタロセン触媒、束縛構造触媒、もしくはシングルサイト触媒を使用して作製されてもよい。第１のポリエチレンは、用途に適切な分子量分布を有してもよい。種々の商業的実施形態が、第１のポリエチレンについて企図される。例えば、第１のポリエチレンは、ＤＯＷ（商標）ＭＤＰＥ  ＮＧ６９９５、またはＥＬＩＴＥ（商標）５９６０Ｇを含んでもよく、その両方がＴｈｅ  Ｄｏｗ  Ｃｈｅｍｉｃａｌ  Ｃｏｍｐａｎｙ，  Ｍｉｄｌａｎｄ  ＭＩより購入可能である。加えて、第１のポリエチレンの別の適切な商業的実施形態は、Ｂｒａｓｋｅｍが製造するＢｒａｓｋｅｍ  ＢＦ４８１０であってもよい。
【００１８】
上述のように、第１のポリエチレンは、１９０℃及び２．１６ｋｇの負荷でＡＳＴＭ  Ｄ１２３８に従って測定された場合に、０．９ｇ／１０分以下のメルトインデックス（Ｉ２）も有してもよい。さらなる実施形態では、第１のポリエチレンは、約０．００１ｇ／１０分〜０．９ｇ／１０分、または約０．０１ｇ／１０分〜０．９ｇ／１０分、または約０．０３ｇ／１０分〜約０．５ｇ／１０分、または約０．０５ｇ／１０分〜約０．１ｇ／１０のＩ２値を有してもよい。
【００１９】
さらに、第１のポリエチレンは、１９０℃及び１０ｋｇの負荷でＡＳＴＭ  Ｄ１２３８に従って測定された場合に、１２ｇ／１０分以下のメルトインデックス（Ｉ１０）も有してもよい。さらなる実施形態では、第１のポリエチレンは、１．２ｇ／１０分〜１２ｇ／１０分、または１．２ｇ／１０分〜約１０ｇ／１０分、または１．２ｇ／１０分〜約５ｇ／１０分、または１．２ｇ／１０分〜約２ｇ／１０分のＩ１０値を有してもよい。
【００２０】
さらに、第１のポリエチレンは、少なくとも７のメルトフロー比（Ｉ１０／Ｉ２）を有してもよく、ここで、Ｉ１０／Ｉ２は、ＡＳＴＭ  Ｄ１２３８に従って、１０ｋｇ及び２．１６ｋｇでそれぞれ測定されたメルトインデックスＩ１０及びＩ２の比率と定義される。さらなる実施形態では、第１のポリエチレンは、７〜約５０、または約１０〜約４０、または約２０〜約３５のＩ１０／Ｉ２値を有してもよい。
【００２１】
加えて、種々の量の第１のポリエチレンが、ポリエチレンブレンド内で企図される。例えば、但し、それらに限定されるものではないが、ポリエチレンは、５０重量％を超える第１のポリエチレン、または５５重量％を超える第１のポリエチレン、または６０重量％を超える第１のポリエチレン、または６５重量％を超える第１のポリエチレンを含んでもよい。さらに、第１及び第２のポリエチレンのブレンドは、約５１％〜約９０重量％の第１のポリエチレン、または約５５％〜約８０重量％の第１のポリエチレン、または約６５％〜約７５重量％の第１のポリエチレンを含んでもよい。
【００２２】
第１のポリエチレンと同様に、第２のポリエチレンは、チーグラー−ナッタ触媒を使用して、またはメタロセン触媒、束縛構造触媒、もしくはシングルサイト触媒を使用して作製されてもよい。第２のポリエチレンは、０．９３５ｇ／ｃｍ３未満の密度を有してもよい。追加の実施形態では、第２のポリエチレンは、約０．９００ｇ／ｃｍ３〜０．９３０ｇ／ｃｍ３、または約０．９１０ｇ／ｃｍ３〜約０．９３０ｇ／ｃｍ３、または約０．９１５ｇ／ｃｍ３〜約０．９２５ｇ／ｃｍ３の密度を含んでもよい。
【００２３】
例えば、但し、それらに限定されるものではないが、第２のポリエチレンは、低密度ポリエチレン（ＬＤＰＥ）、直鎖状低密度ポリエチレン（ＬＬＤＰＥ）、極低密度ポリエチレン（ＶＬＤＰＥ）、及び超低密度ポリエチレ（ＵＬＤＰＥ）、またはそれらの混合物を含んでもよい。特定の実施形態では、第２のポリエチレンは、ＬＬＤＰＥを含む。一実施形態では、第２のポリエチレンは、メタロセン触媒ポリエチレン、例えば、メタロセン触媒ＬＬＤＰＥである。
【００２４】
種々の市販の組成物が第２のポリエチレンについて企図される。例えば、第２のポリエチレンは、Ｔｈｅ  Ｄｏｗ  Ｃｈｅｍｉｃａｌ  Ｃｏｍｐａｎｙ，  Ｍｉｄｌａｎｄ  ＭＩより購入可能であるＤＯＷＬＥＸ（登録商標）２０４５  Ｇを含んでもよい。
【００２５】
第２のポリエチレンは、１９０℃及び２．１６ｋｇの負荷でＡＳＴＭ  Ｄ１２３８に従って測定された場合に、２０ｇ／１０分以下のメルトインデックス（Ｉ２）を有してもよい。さらなる実施形態では、第２のポリエチレンは、約０．５ｇ／１０分〜２０ｇ／１０分、または約０．７５ｇ／１０分〜１０ｇ／１０分、または約０．７５ｇ／１０分〜約５ｇ／１０分、または約０．７５ｇ／１０分〜約２ｇ／１０分を含んでもよい。
【００２６】
さらに、第２のポリエチレンは、１９０℃及び１０ｋｇの負荷でＡＳＴＭ  Ｄ１２３８に従って測定された場合に、１５０ｇ／１０分以下のメルトインデックス（Ｉ１０）を有してもよい。さらなる実施形態では、第２のポリエチレンは、５ｇ／１０分〜１５０ｇ／１０分、または５ｇ／１０分〜約１００ｇ／１０分、または５ｇ／１０分〜約５０ｇ／１０分、または５ｇ／１０分〜約１０ｇ／１０分のＩ１０値を有してもよい。
【００２７】
さらに、第２のポリエチレンは、少なくとも７のメルトフロー比（Ｉ１０／Ｉ２）を有してもよい。さらなる実施形態では、第２のポリエチレンは、７〜１５、または７〜約１２、または７〜約１０のＩ１０／Ｉ２値を有してもよい。
【００２８】
加えて、種々の量の第２のポリエチレンが、ポリエチレンブレンド内で企図される。例えば、但し、それらに限定されるものではないが、ポリエチレンブレンドは、５０重量％未満の第２のポリエチレン、または４５重量％未満の第２のポリエチレン、または４０重量％未満の第２のポリエチレン、または３５重量％未満の第２のポリエチレンを含んでもよい。さらに、ポリエチレンブレンドは、約１０％〜約４９重量％の第２のポリエチレン、または約２０％〜約４０重量％の第２のポリエチレン、または約２５％〜約３５重量％の第２のポリエチレンを含んでもよい。
【００２９】
単層フィルムまたは多層フィルムの外層では、フィルムは、少なくとも約８０重量％のポリエチレン、または少なくとも約９０重量％のポリエチレンを含んでもよい。別の言い方をすると、第１のポリエチレン、第２のポリエチレン、及び随意で任意の追加のポリエチレンの総重量パーセントは、フィルムの少なくとも約８０重量％、または少なくとも約９０重量％で存在してもよい。さらなる実施形態では、フィルムは、５０重量％未満の低密度ポリエチレン、または２０重量％未満の低密度ポリエチレンを含んでもよい。
【００３０】
加えて、単層または多層フィルムは、フィルムをより不透明にするために、乳白剤を含んでもよく、これは、マット面の生成に役立つ。乳白剤としての使用に適切な種々の無機充填剤が考えられる。１つ以上の実施形態では、乳白剤は、タルク、炭酸カルシウム、二酸化ケイ素、またはそれらの組み合わせを含んでもよい。
【００３１】
単層フィルムまたは多層フィルムの外層は、３０重量％未満の乳白剤、または２０重量％未満の乳白剤、または１０重量％未満の乳白剤を含んでもよい。別の実施形態では、単層または多層フィルムの外層は、乳白剤を実質的に含まないことが企図される。
【００３２】
第１のポリエチレン、第２のポリエチレン、及び他の随意の原料のペレット乾燥ミックスを押出機に提供することによって、第１のポリエチレン、第２のポリエチレン、及び他の随意の原料を混合する。押出機は、第１のポリエチレン、第２のポリエチレン、及び他の随意の原料をブレンドする。押出は、フィルムライン生産に直接提供されてもよい。代替として、押出は、後続のフィルム生産のためにペレット化されてもよい。ポリエチレンブレンドは、ブローフィルム押出、または他の工程、例えば、成形工程によって、フィルムに形成されてもよい。
【００３３】
上述の多層フィルムの外層に加え、多層フィルムは、１つ以上の追加の層を含んでもよい。多くの事例では、物品または用途によって、使用する層の数が決定されてもよい。一実施形態では、多層フィルムは、約１５〜約３００ミクロンの厚さを有してもよい。同様に、種々の層の構造が、多層フィルムを利用する物品または用途に基づいて企図される。例えば、多層フィルムは、複数の層を含んでもよく、この場合、各層が、上述のように、第１のポリエチレン及び第２のポリエチレンのポリエチレンブレンドを有する。本実施形態では、複数のポリエチレンブレンド層が、それぞれの層の間で組成及び重量比について同一であってもよく、または異なってもよいことが企図される。
【００３４】
他の実施形態では、多層フィルムは、混合構造を有してもよく、この場合、コア層または基層（すなわち、外層ではない）のうちの１つ以上が、上述の第１のポリエチレン及び第２のポリエチレンのポリエチレンブレンドを含まない。例えば、１つ以上の基層またはコア層は、ポリオレフィン、ポリアミド、エチレンビニルアルコール、エチレン酢酸ビニル、エチレンアクリル酸、エチレン無水マレイン酸、またはそれらの組み合わせを含んでもよい。例示的実施形態では、多層フィルムは、１つ以上のポリオレフィンを含む１つの基層と、第２のポリオレフィン、ポリアミド、エチレンビニルアルコール、エチレン酢酸ビニル、エチレンアクリル酸、エチレン無水マレイン酸、またはそれらの組み合わせを含む第２の基層とを含んでもよい。用途に応じて、内層（例えば、コア層または基層）について他の成分が企図され、接着剤、結合層、障壁層、印刷、または他の成分等の他の成分が使用され得る。
【００３５】
加えて、本単層または多層フィルムは、他の基板に積層または結合されて、可撓性パッケージに必要とされる異なる特長を提供してもよい。例えば、但し、それらに限定されるものではないが、本単層または多層フィルムは、密閉のために別のポリエチレンフィルムに積層されてもよい。さらに、本単層または多層フィルムは、ポリアミドまたはエチレンビニルアルコール（ＥＶＯＨ）と共押出されて、障壁フィルムを生産してもよい。
【００３６】
多層フィルムは、多層押出について既知である機械及び工程を使用し、複数の層を共押出することによって生産することができる。実施形態では、多層フィルムは、フィルム両面をマット仕上げで達成するために、単層押出を使用して生産される。さらなる実施形態では、多層フィルムは、光沢面及びマット面の両方を有する多層フィルムを生産するために、共押出を使用して生産される。
【００３７】
単層フィルムまたは多層フィルムのマット面特性は、ヘイズ及び光沢の特性によって特徴付けられてもよい。上述のように、フィルムは、フィルムの外部マット面について、ＡＳＴＭ  Ｄ２４５７に従って４５°で測定された場合に２０ユニット未満の外部光沢と、ＡＳＴＭ  Ｄ１００３に従って測定された場合に６０％を超えるヘイズとを呈してもよい。さらなる実施形態では、フィルムは、１２ユニット未満、１０ユニット未満、または８ユニット未満の外部光沢を呈してもよい。同様に、フィルムは、フィルムの内部マット面について、ＡＳＴＭ  Ｄ２４５７に従って４５°で測定した場合に２０ユニット未満の内部光沢も呈してもよい。
【００３８】
さらに、フィルムは、６５％を超える、または７０％を超えるヘイズを呈してもよい。ヘイズは、フィルムの内面及び外面の両方について、内部ヘイズ及び外部ヘイズが実質的に同一であるようにしてもよい。但し、以下の実施例のいくつかは、外部ヘイズのみを計算した。
【実施例】
【００３９】
以下の実施例は、種々の比較単層及び多層フィルムと比較した本単層及び多層フィルムの例示的実施形態を示す。
【００４０】
実施例１
実施例で使用した樹脂を以下の表１に列挙する。
【００４１】
【表１】
0006785799.tif 000002
【００４２】
表１の樹脂を含む単層フィルム構造について以下の表２に列挙する。６５μｍの単層フィルムを、内部バブル冷却（ＩＢＣ）を有するＣａｒｎｅｖａｌｌｉ（Ｂｒａｚｉｌ）ブローフィルム押出機で加工した。樹脂を、表２に列挙した量で添加及び／またはブレンドした。ブローフィルム押出機は、直径が３５０ｍｍでダイギャップが２．１ｍｍの環状ダイを備えていた。ブローアップ比（ＢＵＲ）は、２．２：１で、生産率は、２００ｋｇ／ｈであった。
【００４３】
【表２】
0006785799.tif 000003
【００４４】
光学的特性（ヘイズ及び光沢）を表２の構造について測定し、その結果を以下の表３に提示する。ヘイズをＡＳＴＭ  Ｄ１００３に従い測定し、光沢をＡＳＴＭ  Ｄ２４５７に従い測定した。その結果、組成１のポリエチレンブレンドが、マット面について１２ユニット未満の外部光沢４５°値、及び７０％を超える外部ヘイズ値を有し、一方、（比較）組成２は、６０％未満の外部ヘイズ値を有することが示される。したがって、組成１は、（比較）組成２よりも良好なマット面特性を有する。
【００４５】
【表３】
0006785799.tif 000004
【００４６】
実施例２
追加の単層フィルム構造について以下の表４に列挙する。表１の樹脂も含むこれらの単層フィルム構造を、Ｃｏｌｌｉｎ（Ｇｅｒｍａｎｙ）ブローフィルム押出機で加工した。樹脂を、１２℃の気温で、列挙した厚さで、以下の表４に列挙した量でブレンドした。ブローフィルム押出機は、直径が６０ｍｍでダイギャップが１．８ｍｍの環状ダイを備え、また、ダイの上流に４０／７０メッシュのメッシュフィルターパックも含まれていた。さらに、加工工程は、２．５：１のＢＵＲを利用した。
【００４７】
【表４】
0006785799.tif 000005
【００４８】
表４の単層フィルム構造について光沢を測定し、その結果を以下の表５に提示する。表に示すように、組成５のポリエチレンブレンドは、（比較）組成３及び組成４よりもマット面についてより低い外部光沢を有し、これによって、単一樹脂の（比較）組成３及び組成４に比べて、改善されたマット仕上げが立証される。
【００４９】
【表５】
0006785799.tif 000006
【００５０】
実施例３
多層フィルム構造を生産し、表６に列挙する。多層フィルムの厚さは、５５μｍであり、（比較）組成７についてそれぞれ２０／６０／２０の層分布を有する。表１の樹脂も含むこれらの多層フィルム構造を、複数の押出機を中に有するＣｏｌｌｉｎ（Ｇｅｒｍａｎｙ）共押出機で加工した。個々の樹脂層を、１２℃の気温で、列挙した厚さで、以下の表６に列挙した量で別々の押出機でブレンドした。以下の５層多層フィルム構造の５つの層を生産するために、以下のそれぞれのダイ直径、３０ｍｍ、２５ｍｍ、２５ｍｍ、２５ｍｍ、及び３０ｍｍを有する５つの別々の押出機を利用した。次いで、共押出機のダイは、その層を以下に列挙する構造に結合する。共押出機は、直径が６０ｍｍでダイギャップが１．８ｍｍの環状ダイを備え、また、ダイの上流に４０／７０メッシュのメッシュフィルターパックも含まれていた。さらに、加工工程は、２．５：１のＢＵＲを利用した。
【００５１】
【表６】
0006785799.tif 000007
【００５２】
表６の多層フィルム構造について光沢を測定し、その結果を以下の表７に提示する。
【００５３】
【表７】
0006785799.tif 000008
【００５４】
表７に示すように、１．０ｇ／１０分のＩ２を有する５０重量％を超えるＬＬＤＰＥ（Ｄｏｗｌｅｘ  ＮＧ２０４５Ｂ）を含む（比較）組成７は、組成６よりも光沢が高く、ヘイズが低い。組成６を（比較）組成７と比較すると、メルトインデックスＩ２＞０．９の５０％を超えるＬＬＤＰＥが、光沢レベルを上昇させ、ヘイズを低下させ、その結果、劣ったマット面を生産することが明らかである。
【００５５】
添付の特許請求の範囲に規定する開示の範囲を逸脱することなく修正及び変更が可能であることが明白である。より具体的には、本開示のいくつかの様態が本明細書に好適または特に有益であるものとして特定されるが、本開示が必ずしもこれらの様態に限定されないことが企図される。
本願発明には以下の態様が含まれる。
項１．
少なくとも０．９３５ｇ／ｃｍ３の密度及び０．９ｇ／１０分以下のメルトインデックス（Ｉ２）を有する５０重量％を超える第１のポリエチレンと、
０．９３５ｇ／ｃｍ３未満の密度及び２０ｇ／１０分以下のメルトインデックス（Ｉ２）を有する５０重量％未満の第２のポリエチレンと、を含むフィルムであって、
ＡＳＴＭ  Ｄ２４５７に従って４５°で測定された場合に２０ユニット未満の外部光沢、及びＡＳＴＭ  Ｄ１００３に従って測定された場合に６０％を超える外部ヘイズを呈する単層フィルムである、フィルム。
項２．
（ａ）第１の外層であって、（ｉ）少なくとも０．９３５ｇ／ｃｍ３の密度及び０．９ｇ／１０分以下のメルトインデックス（Ｉ２）を有する前記第１の外層の５０重量％を超える第１のポリエチレン、及び（ｉｉ）０．９３５ｇ／ｃｍ３未満の密度及び２０ｇ／１０分以下のメルトインデックス（Ｉ２）を有する前記第１の外層の５０重量％未満の第２のポリエチレンを含む、第１の外層と、
（ｂ）ポリオレフィンを含む少なくとも１つの基層と、を含む、フィルムであって、
ＡＳＴＭ  Ｄ２４５７に従って４５°で測定された場合に２０ユニット未満の外部光沢、及びＡＳＴＭ  Ｄ１００３に従って測定された場合に６０％を超えるヘイズを呈する多層フィルムである、フィルム。
項３．
前記フィルムは、１２ユニット未満の外部光沢を呈する、項１または項２に記載のフィルム。
項４．
前記フィルムは、７０％を超えるヘイズを呈する、項１〜３のいずれかに記載のフィルム。
項５．
５０重量％未満の乳白剤をさらに含む、項１〜４のいずれかに記載のフィルム。
項６．
前記フィルムは、２０重量％未満の前記乳白剤を含む、項５に記載のフィルム。
項７．
前記第１の外層は、前記第１の外層の重量に基づいて、５０重量％未満の乳白剤をさらに含む、項２〜４のいずれかに記載のフィルム。
項８．
前記第１の外層は、２０重量％未満の前記乳白剤を含む、項７に記載のフィルム。
項９．
前記乳白剤は、タルク、炭酸カルシウム、二酸化ケイ素、またはそれらの組み合わせのうちの少なくとも１つを含む、項５〜８のいずれかに記載のフィルム。
項１０．
前記フィルムは、５０重量％未満の低密度ポリエチレンを含む、項１〜９のいずれかに記載のフィルム。
項１１．
前記フィルムは、２０重量％未満の低密度ポリエチレンを含む、項１〜１０のいずれかに記載のフィルム。
項１２．
前記第１のポリエチレンは、中密度ポリエチレンである、項１〜１１のいずれかに記載のフィルム。
項１３．
前記第２のポリエチレンは、直鎖状低密度ポリエチレンである、項１〜８のいずれかに記載のフィルム。
項１４．
前記第１及び第２のポリエチレンは、メタロセン触媒ポリエチレンである、項１３に記載のフィルム。
項１５．
前記第２のポリエチレンは、直鎖状低密度ポリエチレンである、項１〜１４のいずれかに記載のフィルム。
項１６．
第２の基層をさらに含み、前記第２の基層は、第２のポリオレフィン、ポリアミド、エチレンビニルアルコール（ＥＶＯＨ）、エチレン酢酸ビニル（ＥＶＡ）、エチレンアクリル酸、及びエチレン無水マレイン酸のうちの少なくとも１つを含む、項２〜１５のいずれかに記載のフィルム。
項１７．
前記フィルムは、ポリプロピレンを実質的に含まない、項１〜１６のいずれかに記載のフィルム。
項１８．
前記フィルムは、少なくとも８０重量％のポリエチレンから構成される、項１〜１７のいずれかに記載のフィルム。
項１９．
前記フィルムは、少なくとも９０重量％のポリエチレンから構成される、項１〜１８のいずれかに記載のフィルム。
項２０．
前記第１のポリエチレンは、１．２ｇ／１０分〜１２ｇ／１０分のメルトインデックス（Ｉ１０）を有し、前記第２のポリエチレンは、５ｇ／１０分〜１５０ｇ／１０分のメルトインデックスＩ１０を有し、Ｉ１０は、１９０℃及び１０ｋｇの負荷でＡＳＴＭ  Ｄ１２３８に従って測定される、項１〜１９のいずれかに記載のフィルム。
項２１．
前記第１のポリエチレンは、７〜５０のメルトフロー比（Ｉ１０／Ｉ２）を有し、前記第２のポリエチレンは、７〜１５のＩ１０／Ｉ２比を有し、前記Ｉ１０／Ｉ２比は、ＡＳＴＭ  Ｄ１２３８に従って１０ｋｇ及び２．１６ｋｇでそれぞれ測定されたメルトインデックスＩ１０及びＩ２の比率である、項１〜２０のいずれかに記載のフィルム。
項２２．
前記第１の外層は、前記第１の外層の重量に基づいて、少なくとも８０重量％のポリエチレンを含む、項２に記載のフィルム。
項２３．
前記第１の外層は、前記第１の外層の重量に基づいて、少なくとも９０重量％のポリエチレンを含む、項２に記載のフィルム。
項２４．
項１〜２３のいずれかに記載のフィルムを含む物品。
項２５．
前記物品は可撓性パッケージである、項２２に記載の物品。
項２６．
前記フィルムは、約１５〜約３００ミクロンの厚さを有する、項２２に記載の物品。